(57)【要約】    【課題】インクの乾燥が速く、光沢に優れ、空気中の湿気によるベタツキが生じにくいインク受容層を形成できるインク受容層形成用活性エネルギー線硬化型組成物を提供することである。    【解決手段】９．０〜１６．０［ｃａｌ／ｃｍ3］1/2の溶解度パラメーター（ＳＰ値）を持つアクリル単量体（ａ）、第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、無機微粒子（ｃ）、並びに９．０〜１６．０［ｃａｌ／ｃｍ3］1/2のＳＰ値を持つエチレン性不飽和単量体（ｄｄ）からなる単位を必須構成単位として含有する架橋有機微粒子（ｄ）からなることを特徴とするインク受容層形成用活性エネルギー線硬化型組成物を用いる。    【選択図】なし【特許請求の範囲】
【請求項１】
９．０〜１６．０［ｃａｌ／ｃｍ3］1/2の溶解度パラメーター（ＳＰ値）を持つアクリル単量体（ａ）、
第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、
無機微粒子（ｃ）、
並びに９．０〜１６．０［ｃａｌ／ｃｍ3］1/2のＳＰ値を持つエチレン性不飽和単量体（ｄｄ）からなる単位を必須構成単位として含有する架橋有機微粒子（ｄ）
からなることを特徴とするインク受容層形成用活性エネルギー線硬化型組成物。
【請求項２】
アクリル単量体（ａ）、高分子（ｂ）、無機微粒子（ｃ）及び架橋有機微粒子（ｄ）の合計重量に基づいて、（ａ）の含有量が４０〜９５重量％、（ｂ）の含有量が０．１〜５０重量％、（ｃ）の含有量が０．３〜３０重量％、（ｄ）の含有量が０．３〜３０重量％である請求項１に記載の活性エネルギー線硬化型組成物。
【請求項３】
架橋有機微粒子（ｄ）の体積平均粒子径が５〜１００μｍである請求項１又は２に記載の活性エネルギー線硬化型組成物。
【請求項４】
高分子（ｂ）がビニルピロリドン／酢酸ビニル共重合体、ビニルピロリドン／Ｎ−ビニルイミダゾール共重合体、ビニルピロリドン／ビニルカプロラクタム共重合体、ポリ（ビニルカプロラクタム）、ポリ（Ｎ−ビニルイミダゾール）、ビニルカプロラクタム／ジメチルアミノプロピル（メタ）アクリルアミド／ヒドロキシエチル（メタ）アクリル酸共重合体、ジメチルアミノプロピル（メタ）アクリルアミド／ヒドロキシエチル（メタ）アクリル酸共重合体及びビニルピロリドン／Ｎ，Ｎ−ジメチルアミノエチル（メタ）アクリル酸共重合体からなる群より選ばれる少なくとも１種である請求項１〜３のいずれかに記載の活性エネルギー線硬化型組成物。
【請求項５】
アクリル単量体（ａ）が一般式（１）で表される（メタ）アクリルアミドを含んでなる請求項１〜４のいずれかに記載の活性エネルギー線硬化型組成物。
【化１】
2006192634.tif 000007
（式中、Ｒ1は水素原子又はメチル基、Ｒ2及びＲ3は水素原子又は炭素原子数１〜１２の有機基を表し、Ｒ2とＲ3とは同じであっても異なっていてもよく、Ｒ2とＲ3は互いに結合し環を形成していてもよい。)
【請求項６】
請求項１〜５のいずれかに記載の活性エネルギー線硬化型組成物を用いて形成されたインク受容層付き基材。
【請求項７】
請求項６に記載のインク受容層付き基材に極性溶媒を含むインクで印字してなる印刷体。
【発明の詳細な説明】
【技術分野】
【０００１】
本発明は、インク受容層形成用活性エネルギー線硬化型組成物に関する。
【背景技術】
【０００２】
従来、紙やガラス、金属、合成樹脂などの基材にインクジェット印刷などを施す場合、インクジェットインクの乾燥を速め（乾燥性）、光沢を高め（光沢性）、さらに空気中の湿気によるベタツキ（粘着性）を少なくするために、基材にインク受容層を形成することが行われており、それに用いるインク受容層形性用組成物としては、親水性アクリル単量体、親水性高分子及び微粒子とからなるもの（特許文献１）、及び水溶性単量体、親水性高分子及び染料固着剤とからなるもの（特許文献２）等が知られている。
【０００３】
【特許文献１】特開平０７−４０６４９号公報
【特許文献２】特開２００３−２５７１０号公報
【発明の開示】
【発明が解決しようとする課題】
【０００４】
しかしながら、従来のインク受容層形成用組成物を用いて形成したインク受容層には、「乾燥性」、「光沢性」、「粘着性」の３つの機能を同時に満足するものはない。例えば、特許文献１に記載の組成物を用いて形成したインク受容層は、「光沢性」が不十分であり、特許文献２に記載の組成物を用いて形成したインク受容層は「乾燥性」と「粘着性」に関しては問題がある。すなわち、本発明の目的は、インクの乾燥が速く、光沢に優れ、空気中の湿気によるベタツキが生じにくいインク受容層を形成できるインク受容層形成用活性エネルギー線硬化型組成物を提供することである。
【課題を解決するための手段】
【０００５】
本発明者は、上記問題を解決すべく鋭意検討した結果、特定の組成物が「乾燥性」、「光沢性」及び「粘着性」の３つの機能を同時に満足するインク受容層が形成できることを見出し、本発明に到達した。
即ち本発明のインク受容層形成用活性エネルギー線硬化型組成物の特徴は、９．０〜１６．０［ｃａｌ／ｃｍ3］1/2の溶解度パラメーター（ＳＰ値）を持つアクリル単量体（ａ）、
第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、
無機微粒子（ｃ）、
並びに９．０〜１６．０［ｃａｌ／ｃｍ3］1/2のＳＰ値を持つエチレン性不飽和単量体（ｄｄ）からなる単位を必須構成単位として含有する架橋有機微粒子（ｄ）
からなることを要旨とする。
【発明の効果】
【０００６】
本発明のインク受容層形成用活性エネルギー線硬化型組成物を用いて形成したインク受容層は、優れた光沢を有するだけでなく、インクを素早く吸収し、また、空気中の湿気によってもベタツキは極めて生じにくい。すなわち、本発明の活性エネルギー線硬化型組成物を用いると、「光沢性」、「乾燥性」及び「粘着性」に極めて優れたインク受容層を容易に形成できる。
【発明を実施するための最良の形態】
【０００７】
アクリル単量体（ａ）としては、１分子中に少なくとも１つの（メタ）アクリロイル基を有し、９．０〜１６．０（好ましくは９．５〜１５．５、さらに好ましくは９．６〜１４．０、特に好ましくは１０．０〜１３．０）［ｃａｌ／ｃｍ3］1/2の溶解度パラメーター（ＳＰ値）を持つ単量体が含まれる。
なお、本発明において、（メタ）アクリ・・・は、アクリ・・・及び／又はメタクリ・・・を意味する。また、ＳＰ値は、ＰｏｌｙｍｅｒＥｎｇｉｎｅｅｒ Ｓｃｉｅｎｃｅ，ｖｏｌ．１４，ｐ．１５２に記載のＦｅｄｏｒｓの方法によって計算される値である。
アクリル単量体（ａ）としては、特開平１０−３３０６９３号公報に記載されたＳＰ値が１１以上の不飽和単量体のうち（メタ）アクリロイル基を有するもの、及び特開平１０−０５３６０８号公報に記載された極性基含有ビニルモノマー等が使用できる。
これらのアクリル単量体のうち、乾燥性の観点等から、一般式（１）で表されるＮ置換（メタ）アクリルアミドが好ましい。
【化１】
2006192634.tif 000002
式中、Ｒ1は水素原子又はメチル基、Ｒ2及びＲ3は水素原子又は炭素原子数１〜１２の有機基を表し、Ｒ2とＲ3とは同じであっても異なっていてもよいが、同時に水素原子であることはなく、Ｒ2とＲ3は互いに結合し環を形成していてもよい。
【０００８】
一般式（１）において、炭素原子数１〜１２の有機基としては、一般式（２）で表される（Ｎ置換）アミノアルキル基、ヒドロキシアルキル基、アルキル基、アルコキシアルキル基、環状飽和炭化水素素基及びヘテロ原子含有環状飽和炭化水素基等が含まれる。
【化２】
2006192634.tif 000003
式中、ｎは１〜４の整数を表し、Ｒ4及びＲ5は水素原子又は炭素原子数１〜４のアルキル基を表し、Ｒ4とＲ5とは同じであっても異なっていてもよい。
【０００９】
一般式（２）で表される（Ｎ置換）アミノアルキル基としては、ジメチルアミノエチル、ジエチルアミノプロピル及びジメチルアミノプロピル等が挙げられる。なお、（Ｎ置換）アミノアルキルは、アミノアルキル、又はＮ置換アミノアルキルを意味する。
【００１０】
ヒドロキシアルキル基としては、ヒドロキシメチル、２−ヒドロキシエチル、３−ヒドロキシプロピル、４−ヒドロキシブチル、２−ヒドロキシブチル及び１２−ヒドロキシドデシル等が挙げられる。
アルキル基としては、メチル、エチル、プロピル、ブチル、２−エチルヘキシル及びドデシル等が挙げられる。
【００１１】
アルコキシアルキル基としては、メトキシメチル、エトキシメチル、エトキシエチル、エトキシプロピル、イソプロポキシメチル、プロポキシプロピル、ブトキシメチル、ブトキシプロピル、２−エチルヘキシルオキシメチル、２−ジメトキシエチル、メトキシイソプロピル、メトキシイソブチル及びドデシルオキシ等が挙げられる。
【００１２】
環状飽和炭化水素基としては、シクロプロピル、シクロブチル、シクロペンチル、シクロヘキシル、４−メチルシクロヘキシル、４−シクロヘキシルヘキシル及び３，５−ジプロピルヘキシル等が挙げられる。
【００１３】
ヘテロ原子含有環状飽和炭化水素基としては、テトラヒドロフラニル、テトラヒドロピラニル、１，３−ジオキソラニル、１，４−ジオキサニル、ピペラジノ、ピペリジノ及びピロリジノ等が挙げられる。
【００１４】
一般式（１）において、Ｒ2とＲ3とが互いに結合し、形成される環としては、含窒素飽和ヘテロ環並びに、酸素及び窒素を含む飽和へテロ環等が含まれる。
含窒素飽和ヘテロ環としては、アジリジン環、ピロリジン環、ピペリジン環及びイミダゾリジン環等が挙げられる。
酸素及び窒素を含む飽和へテロ環としては、オキサゾリジン環及びモルホリン環等が挙げられる。
これらのヘテロ環を与えるＲ2とＲ3とが互いに結合して構成される二価の有機基としては、エチレン、ブチレン、ペンチレン、プロピレンアミノ、Ｎ−メチレンーＮ−エチレンアミン、エチレンオキシメチレン及びビス（エチレン）オキシ等が挙げられる。
【００１５】
一般式（１）で表されるＮ置換（メタ）アクリルアミドのうち、Ｒ2及び／又はＲ3が（Ｎ置換）アミノアルキル基であるアミドとしては、Ｎ−｛Ｎ’，Ｎ’−ジメチルアミノプロピル｝（メタ）アクリルアミド（ＳＰ値：１０．２又は１０．３）、Ｎ−｛Ｎ’，Ｎ’−ジメチルアミノエチル｝（メタ）アクリルアミド（ＳＰ値：１０．４又は１０．５）、Ｎ，Ｎ−ビス｛Ｎ’，Ｎ’−ジメチルアミノエチル｝（メタ）アクリルアミド（ＳＰ値：９．７）、及びＮ−ジメチルアミノ−２−ヒドロキシプロピル（メタ）アクリルアミド（ＳＰ値：１２．２又は１２．５）等が挙げられる。なお、括弧内のＳＰ値のうち前者はＮ置換メタクリルアミドのＳＰ値、後者はＮ置換アクリルアミドのＳＰ値であり、これらが同じ場合１つの数値のみ記載してある（以下同じ）。
【００１６】
Ｒ2及び／又はＲ3がヒドロキシアルキル基であるアミドとしては、Ｎ−ヒドロキシメチル（メタ）アクリルアミド（ＳＰ値：１４．６又は１５．５）、Ｎ−（２−ヒドロキシエチル）（メタ）アクリルアミド（ＳＰ値：１３．８又は１４．５）及びＮ，Ｎ−ジ（２−ヒドロキシエチル）（メタ）アクリルアミド（ＳＰ値：１４．８又は１５．４）等が挙げられる。
【００１７】
Ｒ2及び／又はＲ3がアルキル基であるアミドとしては、Ｎ−エチル（メタ）アクリルアミド（ＳＰ値：１０．８又は１１．１）、Ｎ−ｎ−プロピル（メタ）アクリルアミド（ＳＰ値：１０．４又は１０．６）、Ｎ−イソプロピル（メタ）アクリルアミド（ＳＰ値：１０．６又は１０．８）、Ｎ−ドデシル（メタ）アクリルアミド（ＳＰ値：９．６）、Ｎ−メチル−Ｎ−エチル（メタ）アクリルアミド（ＳＰ値：１０．２又は１０．３）、Ｎ，Ｎ−ジメチル（メタ）アクリルアミド（ＳＰ値：１０．４又は１０．６）、Ｎ，Ｎ−ジエチル（メタ）アクリルアミド（ＳＰ値：１０．０又は１０．１）、Ｎ−メチル−Ｎ−イソプロピル（メタ）アクリルアミド（ＳＰ値：１０．０又は１０．１）、Ｎ−メチル−Ｎ−ｎ−プロピル（メタ）アクリルアミド（ＳＰ値：９．９又は１０．０）及びＮ−エチル−Ｎ−ｎ−プロピル（メタ）アクリルアミド（ＳＰ値：９．８）等が挙げられる。
【００１８】
Ｒ2及び／又はＲ3がアルコキシアルキル基であるアミドとしては、Ｎ−メトキシメチル（メタ）アクリクリルアミド（ＳＰ値：１０．９又は１１．２）、Ｎ−エトキシメチル（メタ）アクリルアミド（ＳＰ値：１０．７又は１０．９）、Ｎ−エトキシエチル（メタ）アクリルアミド（ＳＰ値：１０．５又は１０．６）、Ｎ，Ｎ−ジ（エトキシエチル）（メタ）アクリルアミド（ＳＰ値：９，８又は９．９）、Ｎ−エトキシプロピル（メタ）アクリルアミド（ＳＰ値：１０．３又は１０．４）、Ｎ−ｎ−ブトキシメチル（メタ）アクリルアミド（ＳＰ値：１０．３又は１０．４）、Ｎ−（２，２−ジメトキシエチル）−Ｎ−メチル（メタ）アクリルアミド（ＳＰ値：１０．０又は１０．１）、Ｎ−１−メチル−２−メトキシエチル（メタ）アクリルアミド（ＳＰ値：１０．３又は１０．５）及びＮ−１−メトキシメチルプロピル（メタ）アクリルアミド（ＳＰ値：１０．２又は１０．３）等が挙げられる。
【００１９】
Ｒ2又はＲ3が環状飽和炭化水素素基であるアミドとしては、Ｎ−シクロプロピル（メタ）アクリルアミド（ＳＰ値：１０．２又は１０．７）、Ｎ−シクロブチル（メタ）アクリルアミド（ＳＰ値：１１．７又は１２．１）、及びＮ−シクロヘキシル（メタ）アクリルアミド（ＳＰ値：１１．１又は１１．３）等が挙げられる。
【００２０】
Ｒ2又はＲ3がヘテロ原子含有環状飽和炭化水素基であるアミドとしては、Ｎ−（１，３−ジオキソラン−２−イル）（メタ）アクリルアミド（ＳＰ値：１２．４又は１２．８）、Ｎ−（１，４−ジオキサン−２−イル）（メタ）アクリルアミド（ＳＰ値：１１．９又は１２．３）、及びＮ−（ピペラジン−２−イル）（メタ）アクリルアミド（ＳＰ値：１２．７又は１３．１）等が挙げられる。
【００２１】
Ｒ2とＲ3とが互いに結合し環を形成しているアミドとしては、Ｎ−（メタ）アクリロイルピペリジン（ＳＰ値：１１．２又は１１．４）、Ｎ−（メタ）アクリロイルピロリジン（ＳＰ値：１１．５又は１１．８）、Ｎ−（メタ）アクリロイルモルホリン（ＳＰ値：１１．６又は１２．０）、Ｎ−（メタ）アクリロイル−２，６−ジメチルモルホリン（ＳＰ値：１０．７又は１０．９）及びＮ−（メタ）アクリロイルイミダゾリジン（ＳＰ値：１２．５又は１３．０）等が挙げられる。
【００２２】
一般式（１）で表されるＮ置換（メタ）アクリルアミドのうち、乾燥性の観点等から、Ｒ2及び／又はＲ3がヒドロキシアルキル基であるアミド、並びにＲ2及び／又はＲ3がアルキル基であるアミドが好ましく、さらに好ましくはＲ2及び／又はＲ3がアルキル基であるアミド、特に好ましくはＮ−エチル（メタ）アクリルアミド、Ｎ−メチル−Ｎ−エチル（メタ）アクリルアミド、Ｎ，Ｎ−ジメチル（メタ）アクリルアミド、Ｎ，Ｎ−ジエチル（メタ）アクリルアミド、Ｎ−メチル−Ｎ−イソプロピル（メタ）アクリルアミド、Ｎ−メチル−Ｎ−ｎ−プロピル（メタ）アクリルアミド及びＮ−エチル−Ｎ−ｎ−プロピル（メタ）アクリルアミド、最も好ましくはＮ，Ｎ−ジメチル（メタ）アクリルアミド及びＮ，Ｎ−ジエチル（メタ）アクリルアミドである。
【００２３】
これらのアクリル単量体（ａ）は、１種又は２種以上の混合物でもよい。
２種以上の混合物の場合、一般式（１）で表されるＮ置換（メタ）アクリルアミドを含むことが好ましく、さらに好ましくはこのアミドを（ａ）の重量に基づいて１〜９５重量％含有すること、さらに好ましくは１０〜９０重量％含有すること、特に好ましくは５０〜８５重量％含有することである。一般式（１）で表されるＮ置換（メタ）アクリルアミドを含むと、乾燥性がさらに良好となる。
【００２４】
第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）としては、特開平０５−１０６１９０号公報に記載されたカチオン性姓水溶性高分子、特開平１０−２１１７６４号公報に記載されたピロリドン系ポリマー及びイミダゾール基含有ポリマー等が使用できる。
これらの高分子のうち、乾燥性及び粘着性の観点等から、ビニルピロリドン／酢酸ビニル共重合体、ビニルピロリドン／Ｎ−ビニルイミダゾール共重合体、ビニルピロリドン／ビニルカプロラクタム共重合体、ポリ（ビニルカプロラクタム）、ポリ（Ｎ−ビニルイミダゾール）、ビニルカプロラクタム／ジメチルアミノプロピル（メタ）アクリルアミド／ヒドロキシエチル（メタ）アクリル酸共重合体、ジメチルアミノプロピル（メタ）アクリルアミド／ヒドロキシエチル（メタ）アクリル酸共重合体及びビニルピロリドン／Ｎ，Ｎ−ジメチルアミノエチル（メタ）アクリル酸共重合体からなる群より選ばれる少なくとも１種であることが好ましく、さらに好ましくはビニルピロリドン／酢酸ビニル共重合体、ビニルピロリドン／Ｎ−ビニルイミダゾール共重合体及びビニルピロリドン／ビニルカプロラクタム共重合体からなる群より選ばれる少なくとも１種である。
【００２５】
ビニルピロリドンと、酢酸ビニル、Ｎ−ビニルイミダゾール、Ｎ，Ｎ−ジメチルアミノエチル（メタ）アクリル酸又はビニルカプロラクタムとの共重合体｛ビニルピロリドン／酢酸ビニル共重合体、ビニルピロリドン／Ｎ−ビニルイミダゾール共重合体、ビニルピロリドン／Ｎ，Ｎ−ジメチルアミノエチル（メタ）アクリル酸共重合体及びビニルピロリドン／ビニルカプロラクタム共重合体等｝の場合、共重合モル比率｛（ビニルピロリドン）：（酢酸ビニル、Ｎ−ビニルイミダゾール、Ｎ，Ｎ−ジメチルアミノエチル（メタ）アクリル酸又はビニルカプロラクタム）｝は、１０：９０〜９０：１０が好ましく、さらに好ましくは２０：８０〜７０：３０、特に好ましくは２５：７５〜６０：４０、最も好ましくは３０：７０〜５５：４５である。また、ジメチルアミノプロピル（メタ）アクリルアミド／ヒドロキシエチル（メタ）アクリル酸共重合体の場合、共重合モル比率｛ジメチルアミノプロピル（メタ）アクリルアミド：ヒドロキシエチル（メタ）アクリル酸｝は、１０：９０〜９０：１０が好ましく、さらに好ましくは２０：８０〜８５：１５、特に好ましくは２５：７５〜８０：２０、最も好ましくは４０：６０〜７５：２５である。また、ビニルカプロラクタム／ジメチルアミノプロピル（メタ）アクリルアミド／ヒドロキシエチル（メタ）アクリル酸共重合体の場合、共重合モル比率｛ビニルカプロラクタム：ジメチルアミノプロピル（メタ）アクリルアミド：ヒドロキシエチル（メタ）アクリル酸｝は、１０〜９０：５〜８０：５〜８０が好ましく、さらに好ましくは２０〜８０：１０〜７０：７〜７０、特に好ましくは３０〜７５：１５〜６０：８〜５０、最も好ましくは３５〜７０：２０〜４５：１０〜４５である。この範囲であると粘着性が更に少なくなり好ましい。
【００２６】
高分子（ｂ）は１種類のみを使用してもよいし、２種類以上を組み合わせて使用してもよい。２種類以上を組み合わせて使用する場合、乾燥性の観点等から、高分子のうち上記において好ましいと指摘したものを含むことが好ましく、さらに好ましくはビニルピロリドン／Ｎ−ビニルイミダゾール共重合体を含むこと、特に好ましくはビニルピロリドン／Ｎ−ビニルイミダゾール共重合体を高分子（ｂ）の重量に基づいて５〜９０重量％含むことである。
【００２７】
高分子（ｂ）の重量平均分子量は、５００〜５００，０００が好ましく、さらに好ましくは７００〜３００，０００、特に好ましくは８００〜５０，０００である。この範囲であると、乾燥性及び粘着性がさらに良好となる。
なお、重量平均分子量は、ゲルパーミエーションクロマトグラフィにより、分子量既知のポリエチレングリコールを標準物質として測定される。
【００２８】
高分子（ｂ）の２５℃における１０重量％水溶液粘度（ｍＰａ・ｓ）は、１０〜１００００が好ましく、さらに好ましくは５０〜７０００、特に好ましくは１００〜５０００である。この範囲であると、粘着性がさらに少なくなり好ましい。
【００２９】
無機微粒子（ｃ）としては、特開２００４−０３０７６９号公報に記載された無機微粒子等が使用できる。無機微粒子のうち、シリカ微粒子が好ましい。
シリカ微粒子としては、気相法シリカ微粒子及び湿式法シリカ微粒子のいずれでもよいが、乾燥性及び光沢性の観点等から、気相法シリカ微粒子が好ましく、さらに好ましくは５０ｎｍ以下（好ましくは３〜４０、さらに好ましくは４〜２０、特に好ましくは５〜１０）の平均１次粒子径を有する気相法シリカ微粒子である。
なお、平均１次粒子径は、測定試料を適当な分散媒（例えば、水、メタノール及びこれらの混合物）に分散させ、ＪＩＳ  Ｚ８８２５−１−２００１「粒子径解析−レーザー回折法−第1部」：測定原理に記載された測定原理を有するレーザー回折式粒度分布測定装置（例えば（株）島津製作所製ＳＡＬＤ−１１００、（株）堀場製作所製ＬＡ−９２０、日機装（株）製マイクロトラック粒度分布測定装置ＵＰＡ−ＳＴ１５０等）等により測定される。
【００３０】
気相法シリカ微粒子としては、アエロジルシリーズ（日本アエロジル（株）製）、レオロシールシリーズ（（株）トクヤマ製）及びＣａｂ−Ｏ−Ｓｉｌシリーズ（Ｃａｂｏｔ Ｃｏｒｐｏｒａｔｉｏｎ製）等が好ましく挙げられる。
【００３１】
架橋有機微粒子（ｄ）の必須構成単位である９．０〜１６．０［ｃａｌ／ｃｍ3］1/2のＳＰ値を持つエチレン性不飽和単量体（ｄｄ）としては、アクリル単量体（ａ）、Ｎ−ビニルアミド（ｄｄ１）、ビニルエーテル（ｄｄ２）、Ｎ−ビニルアミン（ｄｄ３）及びビニルエステル（ｄｄ４）等が含まれる。
Ｎ−ビニルアミド（ｄｄ１）としては、ビニルピロリドン（ＳＰ値：１２．４）及びビニルカプロラクタム（ＳＰ値：１１．４）等が挙げられる。
ビニルエーテル（ｄｄ２）としては、エチレングリコールビニルエーテル（ＳＰ値：１１．８）及びトリメチロールプロパンビニルエーテル（ＳＰ値：１３．８）等が挙げられる。
Ｎ−ビニルアミン（ｄｄ３）としては、２−又は４−ビニルピリジン（ＳＰ値：９．３）及び２−メチル−５−ビニルピリジン（ＳＰ値：９．１）等が挙げられる。
ビニルエステル（ｄｄ４）としては、酢酸ビニル（ＳＰ値：９．０）等が挙げられる。
これらのエチレン性不飽和単量体のうち、アクリル単量体（ａ）及びＮ−ビニルアミド（ｄｄ１）が好ましく、さらに好ましくは（ｄｄ１）、特に好ましくはＮ−ビニルピロリドンである。
【００３２】
架橋有機微粒子（ｄ）の構成単位として、エチレン性不飽和単量体の他に、他の共重合単量体（ｅ）及び架橋剤（ｆ）を含むことができる。
他の共重合単量体（ｅ）としては、特開２００４−０８２７２９号公報に記載された不飽和二重結合を有する単量体等が使用でき、２種類以上の単量体を併用することが出来る。なかでも芳香族ビニル類、及び（メタ）アクリル酸エステル類が好ましい。
【００３３】
架橋剤（ｆ）としては、１分子中に少なくとも２個のエチレン性不飽和炭化水素基を有する単量体（ｆ１）、エチレン性不飽和単量体（ｄｄ）又は共重合単量体（ｅ）に含まれる架橋性官能基（エチレン性不飽和炭化水素基を含まない）と架橋反応可能な単量体（ｆ２）等が含まれる。
１分子中に少なくとも２個のエチレン性不飽和炭化水素基を有する単量体（ｆ１）としては、特開２００３−０８２１９１号公報に記載された架橋性ビニル単量体の他、二官能ビニルモノマー（メチレンビス（メタ）アクリルアミド、ヘキサメチレンビス及び（メタ）アクリルアミド等）、三官能ビニルモノマー（１，３，５−トリアクリロイルヘキサヒドロ−Ｓ−トリアジン、Ｎ，Ｎ−ジアリルアクリルアミド、及びトリアリルイソシアヌレート等）及び四官能ビニルモノマー（Ｎ，Ｎ，Ｎ′，Ｎ′−テトラアリル−１，４−ジアミノブタン、及びＮ，Ｎ，Ｎ’，Ｎ’−テトラアリルテレフタルアミド等）等が挙げられる。
架橋性官能基としては、アミノ基、ヒドロキシル基、エポキシ基、カルボキシル基及びアルコキシ基等が挙げられる。これらの架橋性官能基を用いた架橋反応としては、イソシアナト基又はエポキシ基と、アミノ基、カルボキシル基又はヒドロキシル基との付加反応を伴う架橋反応、及びアルコキシ基同士の縮合（脱水）反応による架橋反応等が挙げられる。架橋性官能基と架橋反応可能な単量体（ｆ２）としては、特開２００３−３１３３０５号公報に記載された架橋性モノマー等が挙げられる。
【００３４】
構成単位として他の共重合体（ｅ）を含む場合、他の共重合体（ｅ）単位の含有量（モル％）は、エチレン性不飽和単量体（ｄｄ）単位のモル数に基づいて、１〜８０が好ましく、さらに好ましくは５〜７５、特に好ましくは１０〜５０である。この範囲であると、乾燥性及び粘着性がさらに良好となる。
構成単位として架橋剤（ｆ）を含む場合、架橋剤（ｆ）単位の含有量（重量％）は、エチレン性不飽和単量体（ｄｄ）単位の重量に基づいて、０．０１〜２０が好ましく、さらに好ましくは０．０５〜１０、特に好ましくは０．１〜７、最も好ましくは０．５〜５である。この範囲であると、乾燥性及び粘着性がさらに良好となる。
【００３５】
架橋有機微粒子（ｄ）の体積平均粒子径（μｍ）は、５〜３００が好ましく、さらに好ましくは７．５〜１００、特に好ましくは１０〜５０である。この範囲であると、粘着性がさらに良好となる。
【００３６】
架橋有機粒子（ｄ）は、公知の乳化重合法（特開２００２−１３３７２２号公報等）で製造できる。また、架橋性有機微粒子（ｄｄ）は、市場から容易に入手でき、たとえば、ＢＡＳＦ Ｃｏｒｐｏｒａｔｉｏｎの商品｛Ｌｕｖｉｃｒｏｓｓ （架橋ポリビニルピロリドン粒子）、Ｌｕｖｉｃｒｏｓｓ Ｍ（架橋ポリビニルピロリドン粒子）、Ｌｕｖｉｃｒｏｓｓ ＶＩ（架橋ビニルピロリドン／ビニルイミダゾール共重合体粒子）及びＬｕｖ
ｉｃｒｏｓｓ ＶＩ−Ｍ（架橋ビニルピロリドン／ビニルイミダゾール共重合体粒子）等
｝、Ｉｎｔｅｒｎａｔｉｏｎａｌ Ｓｐｅｃｉａｌｔｙ  Ｐｒｏｄｕｃｔｓの商品｛Ｐｏｌｙｐｌａｓｄｏｎｅ（架橋ポリビニルピロリドン粒子）、Ｐｏｌｙｃｌａｒ（架橋ポリビニルピロリドン粒子）、及びＤｉｖｅｒｇａｎ（架橋ポリビニルピロリドン粒子）等｝等が好ましく挙げられる。
【００３７】
アクリル単量体（ａ）の含有量（重量％）は、（ａ）、高分子（ｂ）、無機微粒子（ｃ）及び架橋有機微粒子（ｄ）｛（ａ）〜（ｄ）と略記する｝の合計重量に基づいて、４０〜９５が好ましく、さらに好ましくは４５〜９０、特に好ましくは４７〜８５、最も好ましくは５０〜８０である。
高分子（ｂ）の含有量（重量％）は、（ａ）〜（ｄ）の合計重量に基づいて、０．１〜５０が好ましく、さらに好ましくは２．５〜４５、特に好ましくは５〜４０、最も好ましくは７〜３５である。
無機微粒子（ｃ）の含有量（重量％）は、（ａ）〜（ｄ）の合計重量に基づいて、０．３〜３０が好ましく、さらに好ましくは０．５〜２７．５、特に好ましくは１．５〜２０、最も好ましくは２．５〜１０である。
架橋有機微粒子（ｄ）の含有量（重量％）は、（ａ）〜（ｄ）の合計重量に基づいて、０．３〜３０が好ましく、さらに好ましくは０．５〜２７．５、特に好ましくは１．５〜２０、最も好ましくは２．５〜１０である。
これらの範囲であると、光沢性と乾燥性がさらに良好となる。
【００３８】
本発明の活性エネルギー線硬化型組成物には、１分子中に少なくとも２個のエチレン性不飽和炭化水素基を有する単量体（ｆ１）、光重合開始剤（ｇ）、熱重合開始剤（ｉ）、溶剤（ｊ）及び／又は添加剤（ｋ）を含むことができる。
単量体（ｆ１）を含む場合、この含有量（重量％）は、（ａ）の合計重量に基づいて、０．１〜４０が好ましく、さらに好ましくは０．３〜２０、特に好ましくは０．５〜１０である。この範囲であると、粘着性がさらに良好となる。
【００３９】
光重合開始剤（ｇ）としては、ラジカル開始剤（ｇ１）及びカチオン開始剤（ｇ２）等が含まれる。
ラジカル開始剤（ｇ１）及びカチオン開始剤（ｇ２）としては、特開２００４−３５２７８１号公報に記載されたラジカル開始剤及びカチオン開始剤等が使用できる。
これらの光重合開始剤（ｇ）のうち、乾燥性及び粘着性の観点等から、ラジカル開始剤（ｇ１）が好ましく、さらに好ましくはベンゾイル基含有ラジカル開始剤、モルフォニル基含有ラジカル開始剤及びリン原子含有ラジカル開始剤、特に好ましくはモルフォニル基含有ラジカル開始剤及びリン原子含有ラジカル開始剤である。
【００４０】
光重合開始剤（ｇ）を含む場合、この含有量（重量％）は、（ａ）〜（ｄ）の合計重量に基づいて、１〜３０が好ましく、さらに好ましくは２〜２０、特に好ましくは３〜１５である。この範囲であると、活性エネルギー線として波長２００〜８００ｎｍの光を使用する場合、粘着性がさらに良好となる。
【００４１】
光重合開始剤（ｇ）を含む場合、光増感剤（ｈ）を併用してもよい。
光増感剤（ｈ）としては、特開２００４−３５２７８１号公報に記載された光増感剤の他、トリｎ−ブチルホスフィン等のりん化合物等が使用できる。
これらの光増感剤（ｈ）のうち、トリアルキリアミン及びジアルキルアミノフェニル光増感剤が好ましく、さらに好ましくはジアルキルアミノフェニル増感剤、特に好ましくは４，４’−ジアルキルアミノベンゾフェノンである。
【００４２】
光増感剤（ｈ）を含有する場合、この含有量（重量％）は、光重合開始剤（ｇ）の重量に基づいて、５〜１００が好ましく、さらに好ましくは１０〜８０、特に好ましくは２０〜５０である。この範囲であると、活性エネルギー線として波長２００〜８００ｎｍの光を使用する場合、粘着性がさらに良好となる。
【００４３】
熱重合開始剤（ｉ）としては、特開２００４−３５２７８１号公報に記載された過酸化物（ｉ１）及びアゾ化合物（ｉ２）等が使用できる。
これらは単独で用いてもよく、２種以上を併用しても良く、これらの熱重合開始剤（ｉ）のうち、過酸化物（ｉ１）が好ましい。
なお、熱重合開始剤（ｉ）は、単独で含有してもよく、光重合開始剤（ｇ）と共に含有してもよい。
【００４４】
熱重合開始剤（ｉ）を含有する場合、この含有量（重量％）は、（ａ）〜（ｄ）の合計重量に基づいて、０．０１〜１０が好ましく、さらに好ましくは０．０３〜５、特に好ましくは０．０５〜３である。この範囲であると、粘着性がさらに良好となる。
【００４５】
溶剤（ｊ）としては、水（ｊ０）、アルコール（ｊ１）、ケトン（ｊ２）、エステル（ｊ３）、エーテル（ｊ４）、芳香族炭化水素（ｊ５）、脂環式炭化水素（ｊ６）及び脂肪族炭化水素（ｊ７）等が含まれる。なお、溶剤（ｊ）を含むと、アクリル単量体（ａ）と高分子（ｂ）との相溶性を向上する。
【００４６】
水（ｊ０）としては、脱イオン水、蒸留水、水道水及び工業用水等が挙げられる。
アルコール（ｊ１）としては、炭素数１〜１０のアルコール等が使用でき、メタノール、エタノール、ノルマルプロパノール、イソプロパノール、ノルマルブタノール、イソブタノール、セカンダリーブタノール、３−メトキシ−３−メチル−１−ブタノール、エチレングリコール、ジエチレングリコール、エチレングリコールモノメチルエーテル、ジエチレングリコールモノメチルエーテル、トリエチレングリコールモノメチルエーテル、プロピレングリコールモノメチルエーテル、ジプロピレングリコールモノメチルエーテル、エチレングリコールモノエチルエーテル、ジエチレングリコールモノエチルエーテル、プロピレングリコールモノエチルエーテル、ジプロピレングリコールモノエチルエーテル、エチレングリコールモノブチルエーテル、ジエチレングリコールモノブチルエーテル、トリエチレングリコールモノブチルエーテル及びプロピレングリコールモノブチルエーテル等が挙げられる。
【００４７】
ケトン（ｊ２）としては、炭素数３〜６のケトン等が使用でき、アセトン、メチルエチルケトン、メチルイソブチルケトン及びシクロヘキサノン等が挙げられる。
エステル（ｊ３）としては、炭素数４〜１０のエステル等が使用でき、酢酸エチル、酢酸ブチル、エチルセロソルブアセテート、ブチルセロソルブアセテート、ブチルカルビトールアセテート及びプロピレングリコールモノメチルエーテルアセテート等が挙げられる。
エーテル（ｊ４）としては、炭素数４〜１０のエーテル等が使用でき、エチルエーテル、エチレングリコールジメチルエーテル、ジエチレングリコールジメチルエーテル、トリエチレングリコールジメチルエーテル、エチレングリコールジエチルエーテル、ジエチレングリコールジエチルエーテル、プロピレングリコールジメチルエーテル、ジプロピレングリコールジメチルエーテル、プロピレングリコールジエチルエーテル、ジプロピレングリコールジエチルエーテル及び１，４−ジオキサン等が挙げられる。
【００４８】
芳香族炭化水素（ｊ５）としては、炭素数６〜９の芳香族炭化水素等が使用でき、ベンゼン、トルエン、キシレン、エチルベンゼン及びトリメチルベンゼン等が挙げられる。
脂環式炭化水素（ｊ６）としては、炭素数５〜１０の脂環式炭化水素等が使用でき、シクロペンタン、シクロヘキサン、シクロペプタン、シクロオクタン、シクロノナン及びシクロデカン等が挙げられる。
脂肪族炭化水素（ｊ７）としては、炭素数５〜１０の脂肪族炭化水素等が使用でき、ペンタン、ヘキサン、ペプタン、オクタン、ノナン及びデカン等が挙げられる。
【００４９】
これらの溶剤（ｊ）のうち、アクリル単量体（ａ）と高分子（ｂ）との相溶性の観点等から、水（ｊ０）、アルコール（ｊ１）、ケトン（ｊ２）及びエーテル（ｊ４）が好ましく、さらに好ましくは水（ｊ０）、アルコール（ｊ１）及びケトン（ｊ２）、特に好ましくは水（ｊ０）及びアルコール（ｊ１）である。
【００５０】
これらの溶剤は単独で用いてもよいし、また２種類以上を併用してもよい。併用する場合は水（ｊ０）、アルコール（ｊ１）及びケトン（ｊ２）からなる群より選ばれる少なくとも２種が好ましい。
なお、溶剤（ｊ）を含有する場合、この含有量（重量％）は、（ａ）〜（ｄ）の合計重量に基づいて、１〜４００が好ましく、さらに好ましくは１０〜３００、特に好ましくは2０〜２００である。
【００５１】
添加剤（ｋ）としては、レベリング剤、消泡剤、保存安定化剤、着色剤及び抗菌剤等が含まれる。添加剤を含むことにより、これらの機能を付与することができる。
レベリング剤としては、塗料用として一般に使用されるレベリング剤が使用でき、そのようなレベリング剤としては、ポリオキシアルキレン化合物、シリコーンオイル等が挙げられる。
消泡剤としては塗料用として一般に使用される消泡剤が使用でし、そのような消泡剤としては、ソルビタンあるいはその脂肪酸エステルなどのノニオン活性剤、オクタノール，シクロヘキサノール，アセチレングリコールなどの高級アルコールやグリコール、シリカシリコーン，シリコーンコンパウンドなどのシリコーン消泡剤等が挙げられる。
保存安定化剤としては、ハイドロキノン、モノ−ｔｅｒｔ−ブチルハイドロキノン、２，５−ジ−ｔｅｒｔ−ブチルハイドロキノン、ハイドロキノンモノメチルエーテル、カテコール、ｐ−ｔｅｒｔ−ブチルカテコール、ベンゾキノン、２，５−ジ−ｔｅｒｔ−ブチルベンゾキノン、２，５−ジフェニル−ｐ−ベンゾキノン、２，６−ジ−ｔｅｒｔ−ブチル−ｐ−クレゾール、Ｎ‐ニトロソフェニルヒドロキシルアミン、Ｎ‐ニトロソフェニルヒドロキシルアミンの金属塩、（ジ，トリス）ノニルフェニルフォスファイト等の重合禁止剤が挙げられる。
着色剤としては、酸化チタン、群青、紺青、亜鉛華、ベンガラ、黄鉛、鉛白、カーボンブラック、透明酸化鉄、アルミニウム粉などの無機顔料、アゾ顔料、トリフェニルメタン顔料、キノリン顔料、アントラキノン顔料、フタロシアニン顔料などの有機顔料などの顔料等が挙げられる。
抗菌剤としては、トリクロサン、クロルヘキシジン、ジンクピリチオン、クロルキシレノール等の有機抗菌剤や、銀ゼオライト、抗菌ガラス，リン酸ジルコニウム銀、銀錯体等の無機抗菌剤及び、キトサン、カテキン、ヒノキチオール、孟宗竹等の天延抗菌剤が挙げられる。
【００５２】
レベリング剤を添加する場合、この含有量（重量％）は、（ａ）〜（ｄ）の合計重量に基づいて、０．０１〜５が好ましく、さらに好ましくは０．０３〜２、特に好ましくは０．０５〜１である。消泡剤を添加する場合、この含有量（重量％）は、（ａ）〜（ｄ）の合計重量に基づいて、０．０５〜５が好ましく、さらに好ましくは０．１〜２、特に好ましくは０．５〜１である。保存安定化剤を添加する場合、この含有量（重量％）は、（ａ）〜（ｄ）の重量に基づいて、０．００５〜０．５が好ましく、さらに好ましくは０．０１〜０．４、特に好ましくは０．０３〜０．３である。着色剤を添加する場合、この含有量（重量％）は、（ａ）〜（ｄ）の合計重量に基づいて、０．０１〜５が好ましく、さらに好ましくは０．０３〜２、特に好ましくは０．０５〜１である。抗菌剤を添加する場合、この含有量（重量％）は、（ａ）〜（ｄ）の合計重量に基づいて、０．１〜１５が好ましく、さらに好ましくは０．５〜１０、特に好ましくは１〜５である。
【００５３】
本発明の活性エネルギー線硬化型組成物は、アクリル単量体（ａ）、高分子（ｂ）、無機微粒子（ｃ）及び架橋有機微粒子（ｄ）、並びに必要に応じて、少なくとも２個のラジカル重合性二重結合を有する単量体（ｆ１）、光重合開始剤（ｇ）、光増感剤（ｈ）、熱重合開始剤（ｉ）、溶剤（ｊ）及び／又は添加剤（ｋ）を、均一撹拌混合することにより得られる。これらの（ａ）〜（ｋ）の撹拌混合する順番には熱重合開始剤（ｉ）を除き特に制限がなく、均一に撹拌混合できればよい。熱重合開始剤（ｉ）は、（ａ）〜（ｋ）｛（ｉ）を除く｝を均一混合した後、２０℃以下（好ましくは−１０〜２０℃、さらに好ましくは−５〜１５℃、特に好ましくは０〜１０℃）に冷却し、（ｉ）を加え、均一に攪拌混合することが好ましい。撹拌混合温度としては熱重合開始剤（ｉ）を除き均一撹拌混合できれば特に制限はないが、２５〜６０℃が好ましく、さらに好ましくは３０〜５０℃、特に好ましくは３５〜４５℃である。撹拌混合時間としては熱重合開始剤（ｉ）を除き均一撹拌混合できれば特に制限はないが、０．５〜１００時間が好ましく、さらに好ましくは１〜８０時間、特に好ましくは１．５〜６０時間である。熱重合開始剤（ｉ）の撹拌混合時間としては均一撹拌混合できれば特に制限はないが、０．５〜５時間が好ましく、さらに好ましくは１〜４時間、特に好ましくは２〜３である。
【００５４】
本発明の活性エネルギー線硬化型組成物を攪拌混合する為の方法としては、任意の方法をとることができる。混合撹拌設備としては、通常使用される混合拡販設備が使用でき、羽型撹拌機、高速ホモミキサー、ホモジナイザー、ディゾルバー、ボールミル、ニーダー、サンドミル、三本ロール、超音波分散機等が使用できる。これらのうち、保存安定性及び無機微粒子（ｃ）の過剰な粉砕防止の観点等から、高速ホモミキサー及びホモジナイザーが好ましい。
【００５５】
本発明の活性エネルギー線硬化型組成物は、紙、木材、石、ガラス、コンクリート、金属、プラスチック及び／又は金属蒸着プラスチック等にコーティングすることにより、インク受容層形成を形成することができる。これらのうち、プラスチック及び／又は金属蒸着プラスチック等のインク受容層形成に好適であり、特にプラスチックのインク受容層形成に好適である。
【００５６】
本発明の活性エネルギー線硬化型組成物を基材の所定部に、グラビア印刷、オフセット印刷、スクリーン印刷及びインクジェット方式等の各種の印刷方式、並びにハケ塗り、浸漬塗り、スピンコーティング、スプレー塗装及びロールコーティング等の印刷法によりコーティングし、コーティング層に活性エネルギー線を照射して硬化膜とすることすることによって、本発明のインク受容層付き基材を得ることができる。
これらの種々のコーティング方法で得られるインク受容層付き基材のうち、乾燥性の観点等から、スクリーン印刷によって得られるインク受容層付き基材が好ましい。
インク受容層の厚みは、５〜１００μｍが好ましく、さらに好ましくは１０〜８０μｍ、特に好ましくは２０〜５０μｍである。
【００５７】
本発明のインク受容層付き基材に、溶剤（水、アルコール及び／又は有機溶剤等）、着色剤（染料又は顔料）、並びに必要に応じて浸透剤、乾燥防止剤、ｐＨ調整剤、防腐剤及び／又は防かび剤等を構成成分として含有する液体状インクで印字することにより、本発明であるインク受容層付き基材に極性溶媒を含むインクで印字してなる印刷体が得られる。上記の液体状インクは、本発明の組成物の硬化によって得られたインク受容層付き基材上に、スクリーン印刷、オフセット印刷、フェルトペン等の筆記具で書き込む方法、インクジェットプリンターによって書き込む方法によって印刷される。
【００５８】
本発明の活性エネルギー線硬化型組成物は、インク受容層形成用として適しているが、その他用のコーティング剤としても使用できる。その他のコーティング剤としては、プラスチックハードコーティング剤、インク用バインダー、プラスチック用接着剤又は建築材料用成型体ハードコーティング剤等が挙げられる。
【実施例】
【００５９】
以下、実施例により本発明を更に説明するが、本発明はこれに限定されない。
表１に記載した材料を同表に記載した使用量で次のように均一混合して実施例１〜１５及び比較例１〜４の活性エネルギー線硬化型組成物を得た。すなわち、ｃ０１〜ｃ０４及び／又はｄ０１〜ｄ０４を除く各材料を空気雰囲気下４０℃に温調し、この温度で混合攪拌（４時間）したのち、ｃ０１〜ｃ０４及び／又はｄ０１〜ｄ０４を仕込み、空気雰囲気下４０℃以下に保ちながら、高速ホモミキサー（日本精機製作所製エクセルオートホモジナイザー）を用いて回転数６００ｒｐｍで２時間攪拌混合して、活性エネルギー線硬化型組成物１〜１９を得た。なお、表１中のａ０１〜ｊ０１は以下の材料を意味し、使用量（数値）は重量部を意味する。
【００６０】
ａ０１：２−ヒドロキシエチルアクリレート
ａ０２：４−ヒドロキシブチルアクリレート
ａ０３：Ｎ−アクリロイルモルホリン
ａ０４：２−ヒドロキシエチルアクリルアミド
ａ０５：Ｎ−イソプロピルアクリルアミド
ａ０６：Ｎ，Ｎ−ジメチルアクリルアミド
ｂ０１：ＢＡＳＦ Ｃｏｒｐｏｒａｔｉｏｎ製Ｌｕｖｉｔｅｃ Ｋ−９０（ポリビニルピロリドン）
ｂ０２：Ｉｎｔｅｒｎａｔｉｏｎａｌ Ｓｐｅｃｉａｌｔｙ  Ｐｒｏｄｕｃｔｓ製Ｖｉｖｉｐｒｉｎｔ３００（ジメチルアミノプロピルメタクリルアミド／ヒドロキシエチルメタクリレート共重合体の３０重量％水溶液）
ｂ０３：ＢＡＳＦ  Ｃｏｒｐｏｒａｔｉｏｎ製ＬｕｖｉｔｅｃＶＰＩ５５Ｋ７２Ｗ（ビニルピロリドン／ビニルイミダゾール共重合体の２０重量％水溶液）
ｂ０４：ＢＡＳＦ  Ｃｏｒｐｏｒａｔｉｏｎ製ＬｕｖｉｔｅｃＶＰＣ５５Ｋ６５Ｗ（ビニルピロリドン／ビニルカプロラクタム共重合体の３０重量％水溶液）
ｃ０１：（株）トクヤマ製ファインシールＸ−３７Ｂ（湿式法シリカ微粒子）
ｃ０２：ＣＡＢＯＴ Ｃｏｒｐｏｒａｔｉｏｎ製ＳｐｅｃｔｒＡｌ（アルミナ微粒子）
ｃ０３：日本アエロジル（株）製Ａｅｒｏｓｉｌ５０（気相法シリカ微粒子、一次平均粒子径：５０ｎｍ）
ｃ０４：日本アエロジル（株）製Ａｅｒｏｓｉｌ３００（気相法シリカ微粒子、一次平均粒子径：７ｎｍ）
ｄ０１：ＢＡＳＦ  Ｃｏｒｐｏｒａｔｉｏｎ製Ｌｕｖｉｃｒｏｓｓ（架橋ポリビニルピロリドン粒子、体積平均粒子径：２５０μｍ）
ｄ０２：ＢＡＳＦ  Ｃｏｒｐｏｒａｔｉｏｎ製ＬｕｖｉｃｒｏｓｓＶＩ（架橋ビニルピロ
リドン／ビニルイミダゾール共重合体粒子、体積平均粒子径：２５０μｍ）
ｄ０３：ＢＡＳＦ  Ｃｏｒｐｏｒａｔｉｏｎ製ＬｕｖｉｃｒｏｓｓＭ（架橋ポリビニルピロリドン粒子、体積平均粒子径：１５μｍ）
ｄ０４：ＢＡＳＦ  Ｃｏｒｐｏｒａｔｉｏｎ製ＬｕｖｉｃｒｏｓｓＶＩ−Ｍ（架橋ビニル
ピロリドン／ビニルイミダゾール共重合体粒子、体積平均粒子径：１５μｍ）
ｆ１１：共栄社化学（株）製ライトアクリレート４ＥＧ−Ａ（ＰＥＧ２００＃ジアクリレート）
ｆ１２：ＢＡＳＦ  Ｃｏｒｐｏｒａｔｉｏｎ製Ｌａｒｏｍｅｒ８８１２（アミン変性３官能アクリレート単量体）
ｇ０１：１−ヒドロキシ−シクロヘキシル−フェニル−ケトン
ｊ０１：エタノール
ｊ０２：イオン交換水
ｋ０１：ハイドロキノンモノメチルエーテル
【００６１】
【表１】
2006192634.tif 000004
【００６２】
【表２】
2006192634.tif 000005
【００６３】
実施例１〜１５及び比較例１〜４で得た活性エネルギー線硬化型組成物を用いて、以下のようにしてインク受容層を調製し、これらのインク受容層について、以下の評価方法により、「粘着性」、「光沢性」、「乾燥性」、「にじみ」及び「耐水性」を評価し、表３に示した。
【００６４】
＜インク受容層の調製＞
コクヨ（株）製インクジェットプリンタ用ＯＨＰフィルム（品番ＶＦ−１１００Ｎ）に、ＪＩＳ  Ｋ５４００（１９９０）「３．３試験片の作成（７．５）バーコーター塗り」に記載されたバーコーターＮｏ．１８と同等のバーコーター（コーティングテスター工業製バーコーター１８番）を用いて、インク受容層形成用活性エネルギー線硬化型組成物を塗工し、塗工面に紫外線（メタルハライドランプ）を照射することによって硬化した後（硬化条件は以下の通りである）、５０℃の循風乾燥機で１５分間乾燥することによって（実施例７で得た活性エネルギー線硬化型組成物については乾燥することなく、紫外線照射による硬化のみにより）、インク受容層を調製した。
紫外線硬化条件：コンベア式露光機｛ウシオ電機（株）製ユニキュアＵＶＣ−０２５１６Ｓ１ＡＧＭ０１｝と超高圧水銀ランプ（ウシオ電機（株）製ＵＶＬ−４００１−Ｎ）とを用い、コンベア速度３ｍ／分で５００ｍＪ／ｃｍ2の紫外線を照射した。
【００６５】
＜粘着性＞
インク受容層の上にコクヨ製インクジェットプリンタ用ＯＨＰフィルム（品番ＶＦ−１１００Ｎ）の裏面を重ね、円筒状の重り（重量：２ｋｇ、大きさ：直径１５ｃｍφ×高さ２０ｃｍ）を乗せて気温４０±２℃、湿度６５±３％ＲＨの調整された部屋に２４時間放置した後、重りを外し、ＯＨＰフィルムの剥離度合いを以下の基準で評価し、これを粘着性とした。
○：インク受容層への粘着が全く無い。
△：インク受容層に弱く粘着はしているが、すぐに剥離する。
×：インク受容層に強く粘着しており、剥離する際に音をたてて剥離する。
【００６６】
＜光沢性＞
インク受容層の６０度鏡面光沢度を、ＪＩＳ  Ｚ８７４１−１９９７に準拠して｛日本電色工業（株）製、光沢計ＶＧＡ−３００Ａ型｝、入射角６０度のときの光沢度を求めた。
【００６７】
＜乾燥性＞
レックスマーク社製のＺ１１カラープリンタ及び同プリンター用の純正インクを使用し、ブラックインクのベタ画像をインク受容層に印画し、印画部にＰＰＣ用紙を重ねて指で軽く圧着し、印刷されてからＰＰＣ用紙にインクが転写されなくなるまでの時間を計測した。なお、印字モードはＯＨＰモードで、２３℃、５５％ＲＨの環境の部屋で行った。
【００６８】
＜にじみ＞
レックスマーク社製のＺ１１カラープリンタ及び同プリンター用の純正インクを使用し、イエローインク、マゼンタインク及びシアンインクを用いてそれぞれの色のベタ画像を隣接してインク受容層に印字し、隣接する各２色のベタ画像境界線の混色の度合い（にじみ）を目視観察し、以下の基準により評価し、これをにじみとした。なお、印字モードはＯＨＰモードで、２３℃、５５％ＲＨの環境の部屋で行った。
◎：すべての色について、２色が隣接しているベタ画像境界線が明瞭に判別でき、その境界線部分ににじみによる混色が全く見られない。
○：２色が隣接しているベタ画像境界線は明瞭に判別できるが、一部の色について、部分的に小さなにじみによる混色が見られる。
△：２色が隣接しているベタ画像境界線の判別できるが、すべての色について、にじみによって境界線がぼやけている。
×：すべての色について、にじみによる混色がひどく、２色が隣接しているベタ画像境界線が判別できない。
【００６９】
＜耐水性＞
レックスマーク社製のＺ１１カラープリンタ及び同プリンター用の純正インクを使用し、ブラックインク、イエローインク、マゼンタインク及びシアンインクにより単色のベタ画像をインク受容層に印刷し印刷体を調製し、印刷５分後に印画部にスポイトで蒸留水を一滴垂らし、一滴垂らしてから１０秒後までの間にインクが水滴へ溶出したかどうかを観察した。ひきつづき、印刷体を２３±２℃、４０±５％ＲＨに調整された部屋に静置して蒸留水を完全に乾燥させた後、蒸留水を垂らした部分の変色の度合いを目視で観察した。そして、以下の基準により評価し、これを耐水性とした。なお、印字モードはＯＨＰモードで、２３℃、５５％ＲＨの環境の部屋で行った。
◎：すべての色について、蒸留水を垂らした後の水滴へのインクの溶出が無く、乾燥後も蒸留水を垂らした部分に変色が無い
○：すべての色について、蒸留水を垂らした後の水滴へのインクの溶出が無いが、一部の色について、乾燥後に蒸留水を垂らした部分に変色がある
△：すべての色について、蒸留水を垂らした後の水滴へのインクの溶出が無いが、すべての色について、乾燥後に蒸留水を垂らした部分に変色がある
×：すべての色について、蒸留水を垂らした直後に水滴へのインクの溶出が有り、かつ乾燥後に蒸留水を垂らした部分に変色がある
【００７０】
【表３】
2006192634.tif 000006
【００７１】
本発明の活性エネルギー線硬化型組成物（実施例１〜１５）は、比較例１〜４の活性エネルギー線硬化型組成物に比較して、粘着性、光沢性、乾燥性、にじみ及び耐水性に遙かに優れており、特に光沢性と乾燥性に極めて優れていた。
また、実施例１〜４及び８〜１３（一般式（１）で表されるアクリルアミドを９．０〜１６．０［ｃａｌ／ｃｍ3］1/2の溶解度パラメーター（ＳＰ値）を持つアクリル単量体（ａ）の重量に基づいて５０〜８５重量％含有する）の場合、印刷画像の耐水性が特に良好であった。中でも、実施例１〜３、及び１１〜１２（平均１次粒子径が５〜１０ｎｍである気相法シリカをアクリル単量体（ａ）、高分子（ｂ）、無機微粒子（ｃ）及び架橋有機微粒子（ｄ）の合計重量に基づいて、２．５〜１０重量％含有する）では、光沢性と乾燥性にバランスに極めて優れ、印刷画像ににじみも良好であった。
【産業上の利用可能性】
【００７２】
本発明の活性エネルギー線硬化型組成物は、種々の基材に塗工され、その基材に極性溶媒を含むインクによる印刷適正を付与することができる。そのような印刷適正を付与する基材としては、皮、布、プラスチック成型体、金属、紙、ダンボール、陶磁器等が挙げられる。また、印刷適正が付与された基材は、プリペイドカード、音楽用コンパクトディスク、ＣＤ−Ｒ、ＣＤ−ＲＷ、ディジタルビデオディスク（ＤＶＤ）、ＩＣカード、磁気カード、照明用アクリル樹脂板、ポリカーボネート板、看板、表示パネル、商品展示用パネル、表札、ネームプレート、銘板、包装容器、袋等に適用できる。